(57)【特許請求の範囲】
【請求項１】
アルキル部分が炭素数１〜４の直鎖構造または枝分かれ構造を有するスルホニルジアルキルアルコール又はスルフィニルジアルキルアルコールと、
しゅう酸、マロン酸、こはく酸、グルタル酸、アジピン酸から選ばれるいずれかとを、縮重合した構造を有することを特徴とする血液適合性材料。
【請求項２】
該スルホニルジアルキルアルコールが２，２’−スルホニルジエタノールであり、該スルフィニルジアルキルアルコールが２，２’−スルフィニルジエタノールであることを特徴とする請求項１記載の血液適合性材料。
【発明の詳細な説明】
【０００１】
【発明の属する技術分野】
本発明は血液又は血液成分と接触する医療用器具、具体的には、人工腎臓、人工心肺などの人工臓器、それらに使用する血液チューブなどの医療用器具、血液フィルターや血液成分吸着剤などに適した血液適合性に優れたポリマーからなる血液適合性材料に関する。さらに詳しくは、スルホン及び／又はスルホキシドの官能基と脂肪族鎖とエステル基から形成されるポリマーからなる、医療用材料に適した血液適合性材料に関する。
【０００２】
【従来の技術】
近年、医療技術の進歩に伴って、生体組織や血液と、各種の材料が接触する機会は増加しており、材料の生体親和性が大きな問題になってきた。中でも、蛋白質や血球などの血液成分が材料表面に吸着し変性することは、血栓形成、炎症反応等の通常では認められない悪影響を生体側に引き起こすばかりでなく、材料の劣化にもつながり、医療用材料の根本的、かつ、緊急に解決せねばならない重要な課題となってきている。
【０００３】
例えば、血液の体外循環に用いる血液回路や血管内に挿入するカテーテルなどの部材は、外科的医療において必要不可欠なものであり、外科的医療の技術の進展に大きく貢献してきた。
医療用材料として、高い機械的強度及び成形性の観点から、ポリエチレン、ポリプロピレン、ポリ塩化ビニル、ポリメタクリル酸メチル、シリコーンゴム、ポリテトラフルオロエチレン、セルロースなどの汎用樹脂が使用されている。これらの素材の機械的物性が、部材としての要求特性に大きく考慮されてきた一方で、血液適合性については全く改善されず、主に、ヘパリンなどの抗凝固剤の血中投与により、かろうじて血液凝固などの異物反応を抑制していた。
【０００４】
しかしながら、最近ヘパリンの長期継続投与は、脂質代謝異常などの肝臓障害、出血時間の延長あるいはアレルギー反応等の副作用を併発することが認められている。
以上の背景から、血液接触型医療器具を使用する際に、抗凝固剤の使用量を低減させるか、全く使用しなくても血液凝固を引き起こさない、血液適合性に優れた素材の開発が強く望まれるようになってきた。また、細胞培養の担体やＤＤＳ（ドラッグデリバリーシステム）のキャリア、創傷被覆材などにも血液適合性が求められている。
【０００５】
こうした背景から様々な材料開発がこれまで行われてきた。
例えば、基材表面を網目構造にし、そこに血管内皮細胞を増殖させ、その表面をもってして血栓形成を抑制する材料がある（A.Voorhees et al .,Ann Surg.,332(1952))。これらの材料は、いかに偽内膜を薄くするか、その脱落を起こしにくくするかが問題であり、未だ安定した材料は得られていない。
抗血液凝固剤のヘパリンを基材表面に固定化し、血液適合性を高めた材料の開発も行われた（V.Gott et al .,Science,142,1297(1963)）。しかし血中にはヘパリン分解酵素が存在するので、最終的にはヘパリンが失活してしまい、このタイプのものは長期の使用ができない、という問題を抱えている。
【０００６】
また、血栓溶解剤であるウロキナーゼを基材表面に固定化させる方法も考えられている(B.Kusserow et al .,Trans.Am.Soc.Artif.Int.Organs.,17,1(1971))が、固定化されたウロキナーゼは活性が低くなってしまい、期待した効果が得られなくなってしまう、という問題があり、ウロキナーゼの活性が低下しない固定化方法が望まれている。
血液成分の吸着を抑制するような合成高分子を表面に固定化する試みもなされている(E.Merrill,Ann.NY.Acad.Sci.,6,283(1977))。水溶性で、高い運動性を有するポリエチレンオキサイドの固定化はその一例で、分子鎖の運動がいわゆる散漫層を形成し、蛋白質の吸着が抑制され血栓が形成しにくくなるが、このような高含水のポリマーは血小板へダメージを与えやすいという欠点を有しているとの報告（B.D.RATNER et al, J.of Polymer Sci.：Polymer Symposium 66,(1979））もある。
【０００７】
表面修飾においては、血管内面を覆う内皮細胞が最も理想的な材料であるとの観点から、この細胞膜の主成分であるリン脂質を利用したポリマーが色々と合成され、研究が進められている。中でも、ホスホリルコリン基を有するメタクリル酸エステル、２−メタクリロイルオキシエチルホスホリルコリン（ＭＰＣ）は優れた血液適合性を示し（Y.Iwasaki et al., J.Biomed.Mater.Res.,36,508(1997)）、各種医療用具への応用が検討されている。しかし、材料自身及び固定化方法の煩雑さによる高コスト化、均質な固定化表層の獲得の困難さ、といった面での問題が残っている。
【０００８】
他方で、上例のような表面固定化法とは異なり、材料表面の構造制御によって抗血栓性を発現させる試みもある。この方法はこれまで述べてきた方法が抱える固定化材料の脱落等の問題を根本から解決するものであり、幅広い応用が期待されるものである。これらは材料表面と血漿蛋白及び血小板との間の物理化学的因子に基づいた相互作用に着目した設計がなされている。中でも、材料表面上に微小な表面自由エネルギー差を形成させた材料が高い血液適合性を示すことが報告されている。代表例としては、ポリマー表面に親水−疎水ミクロドメイン構造を有するヒドロキシエチルメタクリレート−スチレン−ヒドロキシエチルメタクリレートブロック共重合体（C.Nojima et al .,ASAIO Transactions,33,596(1987)）や、ポリマーの結晶性を制御した、ポリアミドセグメントを有するポリプロピレンオキシドブロック共重合体（N.Yui et al.,J.Biomed.Mater.Res.,20,929(1981)）等があるが、血液との接触に際して補体の活性化を促すアミノ基や水酸基といった官能基を持っており、血液適合性材料としては不十分である。
【０００９】
一方、硫黄酸化物を含有した高分子を用いた医療用材料としては、脂肪族スルホンに関しては、例えば、遠藤により報告されているもの(金沢大学十全医学会雑誌Vol.94,No.3,P466-478(1985))や、特開昭５８−９２４４６号公報には、１，５−シクロオクタジエンと二酸化硫黄の共重合で合成した脂肪族ポリスルホンの膜が開示されている。これらはいずれも、人工肺に用いる材料として、酸素透過性の向上を目的としたものであり、血漿タンパク質の吸着の抑制や抗血栓性などの血液適合性の改善については言及していない。また、D.N.Grayにより炭素数６から１８のαオレフィンと二酸化硫黄を共重合させて得た脂肪族ポリスルホン(Polymer Engineering and Science, October, Vol.17, No.10,719-723(1997))が、やはり人工肺用材料として報告されているが、血液適合性については炭素数１６の脂肪族ポリスルホンの血液凝固性を確認しているのみである。ガラスやシリコン化ガラス表面に比べて血栓生成時間の延長を認めているが、これは長い脂肪族鎖の低い自由エネルギーによる影響と結論づけている。
【００１０】
以上述べたように、抗血栓性などの血液適合性を目的として積極的にスルホンの官能基を導入したものは見当たらない。また、これらはいずれもスルホン基と脂肪族鎖から形成されている。
スルホキシドに関しては、Li Dengらにより、金担体上に形成させたトリ（プロピレンスルホキシド）基を持つアルカンチオレートとウンデカンチオールの混合物からなる自己集合単分子層では、その表面へのタンパク吸着が減少することが報告されている（J.Am.Chem.Soc., Vol.118, No.21, 5136-5137(1966).）が、このスルホキシドは繰り返し単位が３程度のオリゴマーであり、ポリマーとしてのスルホキシドの血液適合性についての記載はない。
【００１１】
また、脂肪族鎖とスルホンやスルホキシドの官能基を有するポリマーの合成法としては、上述した遠藤やD.N.Grayの報告や特開昭５８−９２４４６号公報に見られるような対応するアルケンと二酸化硫黄との共重合や、今井らの報告（高分子論文集、Vol.37、No.6、４４５−４４８、（１９８０））に見られるような脂肪族ジチオールと脂肪族ジハライドとの縮重合で得られたポリスルフィドを酸化する方法が知られているのみである。
【００１２】
【発明が解決しようとする課題】
本発明の課題は、前記問題点を解決し、血液又は血液成分と接触する医療器具、具体的には、人工腎臓、人工心肺などの人工臓器、それらに使用する血液チューブなどの医用器具、血液フィルターや血液成分吸着剤などに適した血液適合性材料を提供することにある。
【００１３】
【課題を解決するための手段】
本発明は、以下のとおりである。
[１]アルキル部分が炭素数１〜４の直鎖構造または枝分かれ構造を有するスルホニルジアルキルアルコール又はスルフィニルジアルキルアルコールと、
しゅう酸、マロン酸、こはく酸、グルタル酸、アジピン酸から選ばれるいずれかとを、縮重合した構造を有することを特徴とする血液適合性材料。
[２]該スルホニルジアルキルアルコールが２，２’−スルホニルジエタノールであり、該スルフィニルジアルキルアルコールが２，２’−スルフィニルジエタノールであることを特徴とする[１]記載の血液適合性材料。
【００１４】
一般に、血液と接触した材料表面にはアルブミン、γ−グロブリン、フィブリノーゲンのような血漿蛋白質が吸着し、その後、これらは高次構造を変化させる。この高次構造の変化により、更なる蛋白質の吸着が促進され、材料表面には多層の蛋白吸着層が形成される。このような多層蛋白吸着層は、これと接触する血小板を活性化させ、最終的には血液が凝固することとなる。そのため、血漿蛋白質の材料表面への吸着を抑制し、血小板の活性化を回避することが血液適合性を得る上で重要であると考えられている。
【００１５】
例えば、「高分子と医療」（竹本喜一ほか，P５，三田出版会(1989)）によれば、血漿タンパク質との相互作用が著しく低い材料表面は、優れた抗凝血性を示すことが指摘されている。
材料表面への蛋白質の吸着に関しては、材料に収着された水の構造が材料表面と蛋白質との相互作用をコントロールする重要な因子であり、収着水構造がバルク水の構造と類似している場合にタンパク質の吸着が大幅に抑制されることをすでに本発明者が見出している（特開平09-122462号公報）。因みにここで使用した「収着」という用語は「吸着」と「吸収」を統合した用語であり、収着水とは材料の表面に吸着あるいは表面近傍に吸収された水のことである。
【００１６】
すなわち、材料表面と高分子溶質の存在する水溶液が接する面においては、通常、様々な界面現象が観測される。例えば、高分子溶質が蛋白質であり、材料が疎水性の強いものであれば、多量の蛋白質の吸着が観測される。材料表面を親水性に加工することによって、ある程度の吸着の抑制は可能であるが、多くの例外が認められ、親水性（濡れ性）、すなわち、蛋白非吸着表面といえる程単純な現象ではないことが知られている。
【００１７】
本発明者は、材料近傍の水構造に着目し、収着水構造を解析する上で赤外吸収スペクトルを用い、種々の官能基を有する材料の収着水構造と蛋白質の吸着特性に関し研究を行った結果、赤外吸収スペクトルにおける材料表面と相互作用した水の吸収バンドの分布がバルク水のそれに近いほど、材料表面への蛋白質の吸着が抑制される傾向があることを見出している。
本発明者は、種々の官能基に相互作用する水の構造に関して鋭意検討した結果、スルホン基、スルホキシド基に相互作用する水の構造が特にバルク水に近いことを発見し、これらの官能基を含有するポリマーが蛋白質の吸着を大幅に抑制し得ることを見出し、さらに該ポリマーの合成法として脂肪族鎖とスルホン及び／またはスルホキシドの官能基からなり両末端に水酸基を持つジオールと、両末端にカルボキシル基を持つジカルボン酸の縮重合で鎖長延長することにより、本発明を完成したものである。
【００１８】
本発明において、血液適合性材料とは、血液と接触した際に発生する血液凝固が抑制された材料のことをさすが、より詳しくは、血液凝固を引き起こす原因となる材料表面への血小板の付着と活性化は材料表面に血漿蛋白質が吸着することが引き金になるが、この血漿蛋白質の吸着が抑制された材料のことを指す。
【００１９】
【発明の実施の形態】
以下、本発明について詳細に説明する。
材料表面の収着水構造を評価するために、本発明者は、赤外吸収スペクトルの収着水由来である３４００ｃｍ-1付近の吸収ピークの重心波数を用いた。
赤外吸収スペクトルにおける３４００ｃｍ-1付近の吸収ピークを３６５０ｃｍ-1付近、３５５０ｃｍ-1付近、３４５０ｃｍ-1付近、３２５０ｃｍ-1付近の４種のコンポーネントにカーブフィッティングプログラムを用いて分離する。得られた各コンポーネントのピーク波数及び相対面積比より、相対面積比を重みとして重みつき平均により重心波数（Ｃｗｎ）を求める。
【００２０】
一般に、表面への蛋白吸着が比較的多いとみられる、例えば、芳香族ポリスルホンやポリメタクリル酸メチル、ポリアクリロニトリルの主たる官能基である、芳香環、エステル結合、ニトリル基を有するトルエン、酢酸メチル、アセトニトリルに水を１質量％添加し相互作用した水の赤外吸収スペクトルを調べてみると、その重心波数はそれぞれ３６５３ｃｍ-1、３５７３ｃｍ-1、３５４９ｃｍ-1であり、バルク水の３３６６ｃｍ-1より大きく高波数側に偏っている。
【００２１】
これに対して、一般に、蛋白質の吸着を抑制する傾向のある、例えば、ポリエチレングリコールやポリビニルピロリドンの主たる官能基であるエーテル結合、アミド結合を有するテトラヒドロフラン、ジメチルホルムアミドに水を１質量％添加し相互作用した水の赤外吸収スペクトルを調べると、その重心波数は３５０７ｃｍ-1、３４８０ｃｍ-1と比較的バルク水に近い数字を示した。このことから相互作用する水の構造がバルク水に近くなる官能基を有する材料表面ほど蛋白質の吸着が抑制されることが推定される。
【００２２】
ところが、親水性の官能基として、スルホン基、スルホキシド基を有するジメチルスルホン、ジメチルスルホキシドに水を１質量％添加し、相互作用した水の赤外吸収スペクトルを調べると、驚くべきことに、その重心波数はそれぞれ３４０５ｃｍ-1、３４４０ｃｍ-1で、バルク水のそれにさらに近いことがわかった。本発明者はこの知見をもとに、スルホン基、スルホキシド基を有するポリマーとして２，２’−スルホニルジエタノールとこはく酸の共重合体及び２，２’−スルフィニルジエタノールとこはく酸の共重合体を合成し、その膜を作製して蛋白質の吸着を調べてみたところ、予想通り、大幅な蛋白吸着抑制効果が達成されることを確認できた。
【００２３】
ポリマーの構造としては、スルホン基、スルホキシド基の特性をより顕著に発揮させるため、それ以外の構造の影響はできるだけ小さい方がよい。スルホン基やスルホキシド基及びエステル基を連結する炭素鎖は、疎水性の強い芳香族鎖（必然的に炭素数６以上になる）は避けるべきで、脂肪族鎖が好ましく、しかも可能な限り鎖長は短い方がよい。
本発明の生体適合性材料を形成する脂肪族鎖は、炭素数５以上ではポリマー全体の疎水性が強くなり、蛋白が吸着しやすくなる傾向があるため、炭素数１から４のものが使用可能である。また、直鎖状、枝分かれ状のいずれでもよく、このようなものとしては、例えば、炭素数１の場合はメチレン鎖、炭素数２の場合はエチレン鎖、炭素数３の場合は１，３−プロピレン鎖、１−メチルエチレン鎖、炭素数４の場合は１，４−ブチレン鎖、１−メチル−１，３−プロピレン鎖、２−メチル−１，３−プロピレン鎖、１，１−ジメチルエチレン鎖、１，２−ジメチルエチレン鎖などが挙げられるが、好ましくは炭素数１から３、より好ましくは１から２、さらに好ましくは１のものが好ましい。
【００２４】
本発明のポリマーの合成法の例としては、スルホンやスルホキシドの官能基を有する両末端水酸基のジオールを両末端カルボン酸のジカルボン酸との縮重合で鎖長延長して得る方法が挙げられる。この合成反応は水酸基とカルボキシル基のエステル化反応であり、工業的にも実施しやすい特長を有する。
また脂肪族鎖を有し両末端が水酸基であるスルフィドのモノマーを用いてジカルボン酸との縮重合でポリマーを合成した後、酢酸やぎ酸を触媒として過酸化水素で酸化してスルホンやスルホキシドとする方法もある。
【００２５】
本発明の血液適合性材料を形成するジカルボン酸の例としては、脂肪族鎖の炭素数０の場合はしゅう酸、炭素数１の場合はマロン酸、炭素数２の場合はこはく酸、炭素数３の場合はグルタル酸、炭素数４の場合はアジピン酸などがある。また、このジカルボン酸の脂肪族鎖中にスルホン基やスルホキシド基が含有されていてもよく、むしろポリマーのスルホン基含有率、スルホキシド含有率が高くなり好適である。
【００２６】
本発明の血液適合性材料を形成するスルホン基を有するジオールの例としては、  例えば２，２’−スルホニルジエタノールが挙げられる。またスルホキシドの前駆体としてのスルフィドの例としては、例えば２，２’−チオジエタノールが挙げられる。
本発明の化合物は、その赤外線吸収スペクトルが１０２０ｃｍ-1付近においてスルホキシド基由来の特性吸収、１１２０ｃｍ-1及び１３２０ｃｍ-1付近においてスルホン基由来の特性吸収また１７３０ｃｍ-1付近においてエステル基由来の特性吸収を示すのでこれによって同定することができる。
【００２７】
本発明の化合物の分子量は、それ自体を基材として用いる場合は、数平均分子量で３０，０００〜３００，０００が好ましい。数平均分子量が３００，０００を越えると成形が難しくなり、３０，０００未満になると機械的強度が低下する。他の基材材料にブレンドしたりコーティングしたりして用いる場合は、数平均分子量で３，０００〜１００，０００が好ましい。数平均分子量が１００，０００を越えるとコーティングが困難になり、３，０００未満では水に溶出しやすくなる。
【００２８】
本発明の化合物は、分子量や脂肪族鎖の構造を適当に選ぶことにより、基材そのものとして用いることができるが、用途によっては本発明品を溶剤に溶解し、他の基材表面にコーティングしてもよく、他のポリマーとブレンドして用いることもできる。いずれの場合でも、本発明のポリマーは水に不溶なので、使用時に溶出することなく、優れた血液適合性を持続して発揮することができる。
本発明の血液適合材料は、例えば、直接血液成分と接触して用いることが主たる目的となる医療用材料として、人工腎臓、人工心肺等の人工臓器類、人工血管、血液透析膜用や人工心肺用の血液チューブ、ブラッドアクセス、又は血液バッグ、カテーテル、さらに血漿分離膜や血球分離膜等の血液フィルターや血液成分吸着材等に用いることができる。
【００２９】
また、血液や細胞など生体へ及ぼす影響が少ないことから、各種細胞培養の担体やＤＤＳのキャリアや創傷被覆材などにも優れた性能を発揮する。
このような材料として本発明の血液適合材料を用いる場合、該材料自体を基材として用いて中空糸、シート、フィルム、チューブとして成形するのみならず、種々の他のポリマーとブレンドして用いることもできる。さらに本発明の血液適合材料を溶媒に溶解し、この溶液を各種基材表面に塗布し、生体接触表面のみを改質することも可能である。
【００３０】
【実施例】
実施例によって本発明を具体的に説明するが、本発明はこれらの例によって限定されるものではない。
＜測定法＞
・蛋白付着量測定法：ＢＣＡ法による定量法で行った。
ウシγ−グロブリン２０ｍｇ（SIGMA社製）を２ｍｌの１Ｍ燐酸緩衝液（和光純薬製）に溶解し、その蛋白溶液に試験平膜（約１×１ｃｍ）を３７℃で１時間浸漬させた。その後、試験片を１Ｍ燐酸緩衝液で洗浄し、１％のドデシル硫酸ナトリウム（和光純薬製）を溶解させた１Ｍ燐酸緩衝液０．５ｍｌに３７℃で４時間浸漬して吸着した蛋白を溶解させた。この液中の蛋白濃度をＢＣＡプロテインアッセイキット（ＰＩＥＲＣＥ社製）を用いて定量した。
【００３１】
ＢＣＡキットによる蛋白の定量は取り扱い説明書に従って行った。試料を０．１ｍｌ採取し、調製済みのマイクロＢＣＡ試薬液を２．０ｍｌ加えて軽く攪拌し、３７℃で３０分加熱した後、紫外分光光度計で５６２ｎｍの波長における吸光度を測定した。あらかじめ作製した検量線を使って蛋白濃度を求め、膜の単位面積あたりの蛋白吸着量を算出した。
【００３２】
・収着水の重心波数の測定法
得られた平膜を湿度９８％ＲＨ、温度２５℃の雰囲気下に１時間静置した後、手早く赤外吸収スペクトル測定用窓材である２枚のフッ化カルシウム板に挟み、日本分光製ＦＴ／ＩＲ３００を用い、２５℃で１５回積算測定して透過法赤外吸収スペクトルを求めた。別途、乾燥した同膜の赤外吸収スペクトルを測定しておき、差スペクトルをとることにより、膜に収着した水の赤外吸収スペクトルを得た。
【００３３】
得られた赤外吸収スペクトルにおける水の伸縮振動の吸収に由来する３４００ｃｍ-1付近の吸収ピークを、約３６５０ｃｍ-1、約３５５０ｃｍ-1、約３４５０ｃｍ-1及び約３２５０ｃｍ-1を中心とする４種のコンポーネントにカーブフィッティングプログラム（日本分光製CFT-300）を用いて分離した。得られた各コンポーネントのピーク波数及び相対面積比より、相対面積比を重みとして重みつき平均により重心波数を求めた。
【００３４】
【実施例１】
２，２’−スルホニルジエタノール（Ａｌｄｒｉｃｈ製）１０．０ｇとこはく酸（和光純薬（株）製）７．３ｇにエステル化の触媒として濃硫酸０．２ｇを混合し、攪拌しながら１００℃に加熱し、１３３Paに減圧して反応で生成する水を除去しながら１０時間反応させた。これを１００ｍｌのジメチルスルホキシド（和光純薬（株）製）に溶解して、１０００ｍｌのエタノールに滴下し、ポリマーの沈殿物を得た。沈殿物をエタノールでよく洗浄し、６０℃で６時間真空脱溶媒して２，２’−スルホニルジエタノールとこはく酸の共重合体１３．０ｇを得た。この重合体の数平均分子量は、ジメチルスルホキシド−ｄ6を溶媒とした1Ｈ−ＮＭＲ測定における末端ＯＨ基の定量分析から求めたところ、約５，２００であった。
【００３５】
続いて、芳香族ポリスルホン（ＵＤＥＬ  Ｐ−１７００（登録商標）、テイジンアモコエンジニアリングプラスチックス（株）製）２２質量部を１−メチル−２−ピロリドン７６質量部に溶解したものに、２，２’−スルホニルジエタノールとこはく酸の共重合体２質量部を添加して溶解し、製膜用ドープを調整した。ドクターブレードを用いて、得られたドープをガラス板上にキャストした後５０℃に温調された１−メチル−２−ピロリドン：水＝９５：５の凝固浴中へ１分間浸漬し、続いて１−メチル−２−ピロリドン：水＝５０：５０の凝固浴中へ２０分間浸漬して相分離させた後、６０℃の熱水で２０分づつ３回繰り返し洗浄して平膜Aを得た。得られた平膜Ａを用いて上記測定法に従って平膜Ａの収着水の重心波数（Ｃｗｎ）、及び蛋白付着率を求めた。その結果を表１に示す。
【００３６】
【実施例２】
実施例１において製膜用ドープの組成を芳香族ポリスルホン１７質量部、１−メチル−２−ピロリドン７６質量部、２，２’−スルホニルジエタノールとこはく酸の共重合体７質量部とすること以外同様の操作を行い、平膜Ｂを得た。得られた平膜Bについて上記測定法に従って収着水の重心波数（Ｃｗｎ）及び蛋白付着率を求めた。その結果を表１に示す。さらに、図２に平膜Ｂに収着した水の赤外吸収スペクトル及びそれを４つのコンポーネントに分けてカーブフィッティングしたところを示す。
【００３７】
【実施例３】
２，２’−チオジエタノール（和光純薬（株）製）１０．０ｇとこはく酸９．２ｇにエステル化の触媒として濃硫酸０．２ｇを混合し、攪拌しながら８５℃に加熱し、１３３Paに減圧して反応で生成する水を除去しながら１０時間反応させた。これを１００ｍｌのジメチルスルホキシド（和光純薬（株）製）に溶解して、１０００ｍｌのエタノールに滴下し、ポリマーの沈殿物を得た。沈殿物をエタノールでよく洗浄して６０℃で減圧下エタノールを除去して２，２’−チオジエタノールとこはく酸の共重合体１３．７ｇを得た。次に２，２’−チオジエタノールとこはく酸の共重合体１０ｇを１０００ｍｌのテトラヒドロフラン（和光純薬（株）製）に溶解し、３０％過酸化水素水５．６ｍｌと酢酸２４ｍｌの混合液を撹拌しながらゆっくり滴下した。３０℃で一晩放置反応させた後、テトラヒドロフランと酢酸を減圧留去しさらに６０℃で６時間真空脱溶媒して２，２’−スルフィニルジエタノールとこはく酸の共重合体９．７ｇを得た。この重合体の数平均分子量は、ジメチルスルホキシド−ｄ6を溶媒とした1Ｈ−ＮＭＲ測定における末端ＯＨ基の定量分析から求めたところ、約４，９００であった。
【００３８】
続いて、芳香族ポリスルホン（ＵＤＥＬ  Ｐ−１７００）２２質量部を１−メチル−２−ピロリドン７６質量部に溶解したものに、２，２’−スルフィニルジエタノールとこはく酸の共重合体２質量部を添加して溶解し、製膜用ドープを調整した。ドクターブレードを用いて、得られたドープをガラス板上にキャストした後５０℃に温調された１−メチル−２−ピロリドン：水＝９５：５の凝固浴中へ１分間浸漬し、続いて１−メチル−２−ピロリドン：水＝５０：５０の凝固浴中へ２０分間浸漬して相分離させた後、６０℃の熱水で２０分づつ３回繰り返し洗浄して平膜Ｃを得た。得られた平膜Ｃについて上記測定法に従って収着水の重心波数（Ｃｗｎ）、及び蛋白付着率を求めた。その結果を表１に示す。
【００３９】
【実施例４】
実施例３において製膜用ドープの組成を芳香族ポリスルホン１７質量部、１−メチル−２−ピロリドン７６質量部、２，２’−スルフィニルジエタノールとこはく酸の共重合体７質量部とすること以外同様の操作を行い、平膜Ｄを得た。得られた平膜Ｄについて上記測定法に従って収着水の重心波数（Ｃｗｎ）、及び蛋白付着率を求めた。その結果を表１に示す。さらに、図３に平膜Ｄに収着した水の赤外吸収スペクトル及びそれを４つのコンポーネントに分けてカーブフィッティングしたところを示す。
【００４０】
【比較例１】
芳香族ポリスルホン（ＵＤＥＬ  Ｐ−１７００）２４質量部、１−メチル−２−ピロリドン７６質量部からなるドープを調整した。ドクターブレードを用いて、得られたドープをガラス板上にキャストした後、５０℃に温調された１−メチル−２−ピロリドン：水＝９５：５の凝固浴中へ１分間浸漬し、続いて、１−メチル−２−ピロリドン：水＝５０：５０の凝固浴中へ２０分間浸漬して相分離させた後、６０℃の熱水で２０分づつ３回繰り返し洗浄して平膜Ｅを得た。
【００４１】
得られた平膜Ｅについて、上記測定法に従って収着水の重心波数（Ｃｗｎ）を求めた。その結果を表１に示す。さらにその際得た赤外吸収スペクトル及びそれを４つのコンポーネントに分けてカーブフィッティングしたところを図４に示した。図１のバルク水に比べると大きく異なり、低波側の３２５０ｃｍ-1付近の成分が消失し、３４５０ｃｍ-1付近の比率も小さい。相対的に３６５０ｃｍ-1付近と３５５０ｃｍ-1付近の高波数側の成分の比率が大きくなっている。平膜Ｅについて上記測定法に従って蛋白付着率を求めた結果を表１に示す。
【００４２】
【表１】
0004338351.tif 000002
【００４３】
【参考例１】
ジメチルスルホン（関東化成（株）製）１０ｇに蒸留水（和光純薬（株）製）０．１ｇを添加し、６０℃で十分攪拌混合したのち、少量採取し、これを赤外吸収スペクトル測定用窓材である２枚のフッ化カルシウム板にはさみ、日本分光製ＦＴ／ＩＲ３００を用い、２５℃で１５回積算測定して透過法赤外吸収スペクトルを求めた。予め、蒸留水を添加していないジメチルスルホンの赤外吸収スペクトルを測定しておき、差スペクトルをとることにより、ジメチルスルホンと相互作用した水の赤外吸収スペクトルを得た。得られた赤外吸収スペクトルから上記の収着水の重心波数の測定法と同様にして重心波数を求め、Ｃｗｎ＝３４０５ｃｍ-1を得た。
【００４４】
【参考例２】
ジメチルスルホキシド（和光純薬製）１０ｇに蒸留水（和光純薬製）０．１ｇを添加し、２５℃で十分攪拌混合したのち、少量採取し、赤外吸収スペクトル測定用窓材である２枚のフッ化カルシウム板にはさみ、参考例１と同様の条件で赤外吸収スペクトルを測定した。別途、蒸留水を添加していないジメチルスルホキシドの赤外吸収スペクトルを測定しておき、差スペクトルをとることにより、ジメチルスルホキシドと相互作用した水の赤外吸収スペクトルを得た。得られた赤外吸収スペクトルから参考例１と同様にして重心波数を求め、Ｃｗｎ＝３４４０ｃｍ-1を得た。
【００４５】
【参考例３】
酢酸メチル（和光純薬製）１０ｇに蒸留水（和光純薬製）０．１ｇを添加し、２５℃で十分攪拌混合したのち、少量採取し、赤外吸収スペクトル測定用窓材である２枚のフッ化カルシウム板にはさみ、参考例１と同様の条件で赤外吸収スペクトルを測定した。別途、蒸留水を添加していない酢酸メチルの赤外吸収スペクトルを測定しておき、差スペクトルをとることにより、酢酸メチルと相互作用した水の赤外吸収スペクトルを得た。得られた赤外吸収スペクトルから参考例１と同様にして重心波数を求め、Ｃｗｎ＝３５７３ｃｍ-1を得た。
【００４６】
【参考例４】
少量の蒸留水（バルク水）を赤外吸収スペクトル測定用窓材である２枚のフッ化カルシウム板にはさみ、参考例１と同様の条件で赤外吸収スペクトルを測定した。得られた赤外吸収スペクトルから参考例１と同様にして重心波数を求め、Ｃｗｎ＝３３６６ｃｍ-1を得た。その赤外吸収スペクトルとカーブフィッティングした様子を図１に示す。
【００４７】
【発明の効果】
本発明のポリマーは血液適合性に優れるため、蛋白質や血球などの血液成分の吸着が少なく、吸着した蛋白質の変性や接触した血小板の粘着、活性化を抑制することができる。
【図面の簡単な説明】
【図１】参考例４に記載のバルク水の赤外吸収スペクトル及びそれを４つのコンポーネントに分けてカーブフィッティングしたところを示す図である。
【図２】実施例２の平膜Ｂに収着した水の赤外吸収スペクトル及びそれを４つのコンポーネントに分けてカーブフィッティングしたところを示す図である。
【図３】実施例４の平膜Ｄに収着した水の赤外吸収スペクトル及びそれを４つのコンポーネントに分けてカーブフィッティングしたところを示す図である。
【図４】比較例１の平膜Ｅに収着した水の赤外吸収スペクトル及びそれを４つのコンポーネントに分けてカーブフィッティングしたところを示す図である。
【図１】
0004338351.tif 000003
【図２】
0004338351.tif 000004
【図３】
0004338351.tif 000005
【図４】
0004338351.tif 000006